ГЛАЗУРЬ
GLAZE

Изобретение относится к промышленности строительных материалов и касается составов глазурей для нанесения на керамическую плитку, изразцы.
Известна глазурь, содержащая, мас.%: глину и каолин 3,0-8,0; полевой пшат 40,0-48,0; кварцевый песок 20,0-30,0; мел 7,0-17,0; окись олова, окись цинка, углекислый барий, сернокислый кобальт 3,0-7,0 каждого [1].
Задача изобретения состоит в повышении термостойкости глазури.
Технический результат достигается тем, что в глазури, включающей глину и/или каолин, полевой шпат, кварцевый песок, мел, окись олова, окись цинка, углекислый барий, сернокислый кобальт, компоненты находятся при следующем соотношении, мас.%: глина и/или каолин 3,0-8,0; полевой шпат 20,0-26,0; кварцевый песок 54,0-57,0; мел 2,0-3,0; окись олова 8,0-10,0; окись цинка 1,0-2,0; углекислый барий 1,0-2,0; сернокислый кобальт 1,0-2,0.
В таблице приведены составы глазури.
Таблица
Компоненты
Содержание в составах, мас.%
1
2
3
Глина
8,0
4,0
-
Каолин
-
1,0
3,0
Полевой шпат
20,0
23,0
26,0
Кварцевый песок
57,0
56,0
54,0
Мел
3,0
2,5
2,0
Окись олова
8,0
9,0
10,0
Окись цинка
2,0
1,5
1,0
Углекислый барий
1,0
1,5
2,0
Сернокислый кобальт
1,0
1,5
2,0
Термостойкость глазури, циклы
не менее 15
не менее 15
не менее 15
Для приготовления глазури используют беложгущуюся глину и/или каолин любых месторождений.
Компоненты измельчают и сплавляют при температуре 1450-1500°С. Расплав гранулируют в воду и подвергают помолу до полного прохождения через сетку 008. Подготавливают глазурную суспензию с влажностью 45-53%. Суспензию наносят в виде тонкого слоя на поверхность отформованных и высушенных изделий и обжигают при температуре 1150-1250°С.
Источники информации
1. Горохова Е.В. Материаловедение и технология керамики. - Мн.: Высш. шк., 2009. - С.74.